La présente invention concerne une feuille strati- fiée qui contient du bois et qui convient pour la décoration intérieure, surtout pour la formation de couches extérieures d'articles d'ameublement, de coffrets de postes de télévision, postes de radio, etc. La feuille stratifiée selon l'invention est imperméable à l'eau et résiste aux produits chimiques de divers types. La feuille est entièrement flexible et facile à appliquer à une surface de support, d'autre part, elle est mince et possède un coefficient de dilatation thermique à peu près uniforme dans ses diverses couches. On a déjà proposé des feuilles stratifiées contenant un bois contreplaqué entre des couches de pellicules de matière thermoplastique sur une face et des couches de papier ou d'étoffe textile non tissée sur l'autre face. Cependant, les produits de ce genre ne sont pas imperméables à l'eau et ne résistent pas aux agents chimiques. De plus, la différence entre la dilatation thermique du bois contreplaqué et celle de la feuille thermoplastique est tellement importante que, lors d'un changement notable de la température, il est probable que les couches se sépareront. On a également proposé une autre feuille stratifiée à trois couches qui comprend une feuille de bois contreplaqué, in terposée entre une feuille thermoplastique et un-clinquant métal- lique, les couches étant liées ensemble à l'aide d'un adhésif convenable. Cependant, avec ce type de feuille, on observe fréquemment des taches noires sur le contreplaqué, vraisemblablement par suite de la combinaison chimique entre les tanins contenus dans le bois et le clinquant métallique. De plus, le clinquant métallique dans un tel ensemble perd fréquemment son lustre par suite de l'os xydation par l'atmosphère ambiante et il en résulte également une diminution de la durée de vie du stratifié.La feuille stratifiée selon l'invention surmonte les inconvénients indiqués ; l'invention permet d'obtenir une feuille qui est imperméable à l'eau, résistante à l'oxydation et qui en même temps est non-inflammable, possède des bonnes propriétés d'isolement thermique et est très durable en utilisation. En conséquence, les principaux buts de l'invention sont - de fournir un stratifié perfectionné contenant un bois contreplaqué, qui est essentiellement imperméable à l'eau et résiste à l'attaque par les agents chimiques - de fournir un stratifié perfectionné destiné à former les couches externes ou "façades" de divers articles, ce stratifié résistant à l'oxydation et étant protégé à l'encontre d'une réaction chimique avec le bois contreplaqué présent dans le stratifié ; et - de fournir un stratifié du type indiqué que l'on peut fabriquer sous une forme extrêmement mince et qui résiste à la déstratification par suite de changements de température. La feuille stratifiée selon l'invention continent au moins sept couches. La couche supérieure est une pellicule thermoplastique transparente. Elle est liée à l'aide d'un adhésif convenable, qui peut être thermodurcissable ou thermoplastique,~-à- une feuille de bois contreplaqué. Le bois contreplaqué est à son tour lié à une nappe fibreuse qui peut être en papier ou en une étoffe non-tissée de fibres textiles. La nappe fibreuse est collée à une surface d'une autre pellicule thermoplastique qui est opaque et, de préférence, coloriée en une teinte assurant la concordance avec celle du bois contreplaqué.La pellicule thermplastique recouvre une feuille de clinquant métallique qui est liée, sur sa surface de dessous-, à une autre pellicule thermoplastique qui est également opaque et dont la couleur, de préférence, concorde avec celle du contreplaqué. Enfin la couche inférieure du stratifié est une autre nappe fibreuse, qui peut être en papier ou en étoffe non-tissée de fibres textiles. D'autres buts et avantages de l'invention ressortiront de la description qui va être faite ci-après en se référant au dessin annexé dont la Fig. unique est une coupe transversale, à beaucoup-plus grande échelle, d'un stratifié selon l'invention. Sur ce dessin, le stratifié est désigné dans son ensemble par la référence 10 ; la couche supérieure en matière thermoplastique transparente est désignée par 11 et l'épaisseur de cette couche 11 est en général comprise entre environ 0,14 et 0,20 mm, cette couche pouvant être préparée à partir de résines synthétiques taansparentestrès diverses, telles que chlorure de polyvinyle, polyéthylène, po-lypropylène, divers polyesters, chlorure de polyvinylidène, etc. La pellicule thermoplastique transparente 11 est collée à une feuille de bois contreplaqué 12.La couche de contreplaqué 12 peut être en bois quelconque, par exemple en camphrier, en noyer, en bois de teck, en bouleau, etc, bois qui peut être ob tenu en feuilles minces, par un procédé de pelage ou sectionnement d'un autre genre permettant de détacher une mince couche à partir d'une bûche. Habituellement, l'épaisseur de la feuille de contreplaqué est de l'ordre de 0,2 mm. Sur le dessous, la feuille de contreplaqué 12 est liée à une nappe fibreuse 13 qui peut être, par exemple, un papier très résistant, tel que le papier Kraft, ou bien une nappe de fibres textiles non-tissées. Afin d'obtenir un fond approprié, il est recommandé d'utiliser une nappe 13 dont la couleur se rapproche de celle de la feuille de contreplaqué 12. La nappe fibreuse 13 est elle-même liée à une pellicule thermoplastique 14 qui est avantageusement opaque et qui est teinte de manière que sa couleur concorde avec celle du contreplaqué 12. La pellicule 14 peut être en résine, telle que du chlorure de po)ivinyle, du polyéthylène, du polypropylène, un polyester, du chlorure de polyvinylidène, ou analogue, la résine ayant été convenablement opacifiée. L'épaisseur de cette pellicule est habituellement de l'ordre de 0,03 mi. Un clinquant métallique 15 est collé à-la pellicule thermplastique 14 et son épaisseur est d'environ 0,015 mm. On peut utiliser dans ce but un clinquant d'aluminium, de cuivre ou d'étain. Une seconde pellicule opaque en matière thermoplastique 16 est liée au-dessous du clinquant métallique 15, l'épaisseur de la pellicule 16 étant d'environ 0,03 mm et cette pellicule étant composée d'une matière thermoplastique opaque qui est du même type que pour l'autre pellicule thermoplastique opaque 14. La couche inférieure du stratifié est une nappe fibreuse 17 qui est en papier ou en éí-onfe non-tissée de fibres textiles. Cette feuille de papier ou de fibres textiles peut être du même type que la nappe 13 et peut avoir la même épaisseur que cette dernière, c' est-à-dire environ 0,01 à 0,05 mi. On fixe ensemble les diverses couches à l'aide d'un adhésif convenable, bien qu'il ne soit pas indispensable d'utiliser le même adhésif pour l'assemblage de toutes les couches. Parmi les adhésifs qui conviennent, on mentionnera les résines phénoliques, les résines de résorcine, les résines de furanne, les résines urée-mélamine, les polyesters, les polyuréthanes, les résines époxy, le polyéthylène, le chlorure de polyvinyle, les résines butyle, l'acétate depolyvinyle, l'alcool polyvinylique, le buty ral polyvinylique, les esters polyacryliques, les résines butadiè ne/acrylonitrile, le "Néoprène" ou d'autres résines en solution ou en émulsion. Pour assujettir les pellicules de résines synthétiques au clinquant métallique, il est recommandé d'utiliser des adhésifs du type en solvant ou en émulsion. Pour faire durcir les résines, on peut utiliser tout procédé approprié de chauffage, par exemple le chauffage direct, le chauffage à la vapeur, le chauffage diélectrique ou le chauffage aux infrarouges. Les pellicules thermoplastiques 14 et16 empêchent 1' oxydation par l'air du clinquant métallique 15. Elles empêchent é galement la réaction mutuelle entre le clinquant métallique 15 et le bois contreplaqué 12. Le clinquant métallique 15 augmente notablement la flexibilité du stratifié. REVENDICATIONS I - Une feuille stratifiée, caractérisée en ce qu'elle comprend sept couches liées ensemble en une structure cohérente, ces sept couches étant disposées dans l'ordre suivant : (a) une pellicule thermoplastique transparente, (b) une feuille de bois contreplaqué, (c) une feuille d'une nappe fibreuse, (d) une pellicule thermoplastique, (e) un clinquant métallique, (f) une pellicule thermoplastique et (g) une nappe fibreuse. 2 - Une feuille stratifiée suivant la revendication 1, caractérisée en ce que les couches individuelles sont fixées les unes aux autres à laide d'un adhésif thermoplastique. 3 - Un feuille stratifiée suivant la revendication 1, caractérisée en ce que les couches individuelles sont fixées les unes aux autres à l'aide d'un adhésif thermodurcissable. 4 - Une feuille stratifiée suivant la revendication 1, caractérisée en ce que chacune des pellicules thermoplastiques a, d et f est choisie parmi les pellicules en chlorure de polyvinyle, en polyéthylène, en polypropylène, en résine polyester et en chlorure de polyvinylidene. 5 - Une feuille stratifiée suivant la revendication 1, caractérisée en ce que chacune des nappes fibreuses c et C est en papier. 6 - Une feuille stratifiée suivant la revendication 1, caractérisée en ce que le clinquant métallique est en aluminium en cuivre ou en étain. 7 - Une feuille stratifiée suivant la revendication 1, caractérisée en ce que ladite pellicule thermoplastique transparente présente une épaisseur comprise entre 0,14 et 0,20 mm environ. 8 - Une feuille stratifiée suivant la revendication 1, caractérisée en ce que les nappes fibreuses c et g ont chacune, une épaisseur comprise entre 0,01 et 0,05 mi. 9 - Une feuille stratifiée suivant la revendication 1, caractérisée en ce que les pellicules thermoplastiques d et f sont des pellicules opaques. 10 - Une feuille stratifiée suivant la revendication 1, caractérisée en ce que la couleur de la nappe fibreuse c est approximativement la même que celle du bois contreplaqué.